(57)【要約】  本発明は、セラミック支持体２と、セラミック支持体２の表面に接合する銅層３、４とを備える銅−セラミック基板１であって、銅層３、４が、セラミック支持体に面し、かつ第１の平均粒径を有する少なくとも１つの第１の層５、６と、セラミック支持体２と反対方向の銅層３、４の側面に配され、かつ第２の平均粒径を有する第２の層７、８とを有し、第２の粒径が第１の粒径よりも小さい、銅−セラミック基板１に関する。第１の層５、６が平均して１００μｍ超、好ましくは約２５０μｍ〜１０００μｍの粒径を有し、かつ第２の層７、８が平均して１００μｍ未満、好ましくは約５０μｍの粒径を有するか、又は、第１の層５、６が平均して１５０ｐｍ超、好ましくは約２５０μｍ〜２０００μｍの粒径を有し、かつ第２の層７、８が平均して１５０ｐｍ未満、好ましくは約５０ｐｍの粒径を有する。Ｃｕ−ＥＴＰ及びＣｕ−ＯＦ又はＣｕ−ＯＦＥを用いることが好ましい。【選択図】図３
2019500303.tif 000002
【特許請求の範囲】
【請求項１】
セラミック担体（２）と、
前記セラミック担体（２）の表面に接合する銅層（３、４）とを備える、銅セラミック基板（１）であって、
銅層（３、４）が、前記セラミック担体に面し、かつ第１の平均粒度を有する少なくとも１つの第１の層（５、６）と、前記セラミック担体（２）と反対方向にあり、かつ第２の平均粒度を有する前記銅層（３、４）の面上に配置される第２の層（７、８）とを備え、
前記第２の粒度が前記第１の粒度より小さく、
前記第１の層（５、６）が、１００μｍ超、好ましくはおよそ２５０μｍ〜１０００μｍの平均粒度を有し、かつ、
前記第２の層（７、８）が、１００μｍ未満、好ましくはおよそ５０μｍの平均粒度を有するか、又は、
前記第１の層（５、６）が、１５０μｍ超、好ましくはおよそ２５０μｍ〜２０００μｍの平均粒度を有し、かつ、
前記第２の層（７、８）が、１５０μｍ未満、好ましくはおよそ５０μｍの平均粒度を有することを特徴とする、銅セラミック基板。
【請求項２】
請求項１に記載の銅セラミック基板（１）であって、
前記銅層（３、４）の前記第１の層及び前記第２の層（５、６、７、８）が、少なくとも２種の異なる銅材料によって形成されることを特徴とする、銅セラミック基板。
【請求項３】
請求項２に記載の銅セラミック基板（１）であって、
前記第１の層（５、６）の銅材料がＣｕ−ＥＴＰであることを特徴とする、銅セラミック基板。
【請求項４】
請求項２又は３に記載の銅セラミック基板（１）であって、
前記第２の層（７、８）の銅材料が、Ｃｕ−ＯＦ、より好ましくはＣｕ−ＯＦＥであることを特徴とする、銅セラミック基板。
【請求項５】
請求項１〜４のいずれか一項に記載の銅セラミック基板（１）であって、
前記第１の層（５、６）が、前記第２の層（７、８）より低い耐力を有することを特徴とする、銅セラミック基板。
【請求項６】
請求項１〜５のいずれか一項に記載の銅セラミック基板（１）であって、
前記第１の層（５、６）が１０６０℃〜１０８５℃の融点を有することを特徴とする、銅セラミック基板。
【請求項７】
銅セラミック基板（１）を製造するための銅半製品（１１、１２）であって、
該銅半製品（１１、１２）が、第１の平均粒度を有する少なくとも１つの第１の層（５、６）と、第２の平均粒度を有する第２の層（７、８）とを備え、該２つの平均粒度が異なり、
前記第１の層（５、６）が、１００μｍ超、好ましくはおよそ２５０μｍ〜１０００μｍの平均粒度を有し、かつ前記第２の層（７、８）が、１００μｍ未満、好ましくはおよそ５０μｍの平均粒度を有するか、又は、
前記第１の層（５、６）が、１５０μｍ超、好ましくはおよそ２５０μｍ〜２０００μｍの平均粒度を有し、かつ、
前記第２の層（７、８）が、１５０μｍ未満、好ましくはおよそ５０μｍの平均粒度を有することを特徴とする、銅半製品。
【請求項８】
請求項７に記載の銅半製品（１１、１２）であって、
前記２種の層（５、６、７、８）が異なる銅材料により形成されることを特徴とする、銅半製品。
【請求項９】
銅セラミック基板（１）を製造するための銅半製品（１１、１２）であって、
該銅半製品（１１、１２）が、第１の銅材料から作られる第１の層（５、６）と、第２の銅材料から作られる第２の層（７、８）とを備え、
前記第１の銅材料及び前記第２の銅材料が、熱の印加後に異なる粒度を有するように設計されることを特徴とする、銅半製品。
【請求項１０】
請求項８又は９に記載の銅半製品（１１、１２）であって、
前記２種の異なる銅材料が、プレーティングによって互いに接合することを特徴とする、銅半製品。
【請求項１１】
請求項８〜１０のいずれか一項に記載の銅半製品（１１、１２）であって、
前記２種の異なる銅材料が、Ｃｕ−ＯＦ、好ましくはＣｕ−ＯＦＥ及びＣｕ−ＥＴＰであることを特徴とする、銅半製品。
【請求項１２】
請求項７〜１１のいずれか一項に記載の銅半製品（１１、１２）であって、
該銅半製品（１１、１２）が、前記２種の層（５、６、７、８）において異なる熱処理を受けることを特徴とする、銅半製品。
【請求項１３】
請求項１〜６のいずれか一項に記載の特徴を有する銅セラミック基板（１）を製造する方法であって、
前記銅層（３、４）の前記２種の層（５、６、７、８）の異なる粒度が、前記銅層（３、４）を前記セラミック担体（２）に接合させるようなボンディング法中に熱を印加することによって達成されることを特徴とする、方法。
【請求項１４】
前記銅層（３、４）が、請求項７に記載の銅半製品（１１、１２）、又は請求項７に従属する請求項８〜１２のいずれか一項に記載の銅半製品（１１、１２）によって形成されることを特徴とする、請求項１３に記載の方法。
【発明の詳細な説明】
【技術分野】
【０００１】
本発明は、請求項１のプリアンブル（preamble：前提部）の特徴を有する銅セラミック基板、請求項７又は９のプリアンブルの特徴を有する銅セラミック基板を製造するための銅半製品、及び請求項１３のプリアンブルの特徴を有する銅セラミック基板を製造する方法に関する。
【背景技術】
【０００２】
銅セラミック基板（例えばＤＣＢ、ＡＭＢ）は、例えば電力モジュールを製造するのに使用されており、セラミック担体と、その片面又は両面のいずれかに配置される銅層とから作られる複合体である。銅層は、通常、厚さ０．１ｍｍ〜１．０ｍｍを有し、かつ接合方法によってセラミック担体に接合する銅シート形態の銅半製品として予め製作される。この種の接合方法は、銅のダイレクトボンディング（direct copper bonding）（ＤＣＢ）又は活性金属蝋材接合（active
metal brazing）（ＡＭＢ）である。しかしながら、セラミック担体が高強度を有する場合、厚さが更に厚い銅層を施すことも可能となり、これは電気特性及び熱特性に関する基本的な利点となる。
【０００３】
図１における上図は、２つの銅層３及び４が異なる面上に配置されるセラミック担体２を備える、従来技術による銅セラミック基板１を示しており、導体経路から作られる構造がエッチングにより銅層３（図中の上層）となっているのに対し、銅層４（図中の下層）は表面全体に形成されている。
【０００４】
例えば、ムライト、Ａｌ２Ｏ３、Ｓｉ３Ｎ４、ＡｌＮ、ＺＴＡ、ＡＴＺ、ＴｉＯ２、ＺｒＯ２、ＭｇＯ、ＣａＯ、ＣａＣＯ３、又はこれらの材料のうちの少なくとも２つの混合物から作られるセラミックプレートが、セラミック担体として使用される。
【０００５】
そのため、下記方法工程：
銅層を酸化させた結果、平らな酸化銅層が作製される工程と、
銅層をセラミック担体上に設ける工程と、
複合体を１０６０℃〜１０８５℃のプロセス温度まで加熱する工程と、
によって、銅層はＤＣＢ法においてセラミック基材に接合される。
【０００６】
これにより銅層上に共晶融液が生じ、これによってセラミック担体への一体型接合部がもたらされる。このプロセスはボンディングと称される。Ａｌ２Ｏ３がセラミック担体として使用される場合、接合により薄いＣｕ−Ａｌスピネル層がもたらされる。
【０００７】
ボンディングプロセスに続いて、外側に向いた銅層の表面、すなわち自由表面をエッチングすることによって、必要な導体経路が構造化される。続いて、チップをはんだ付けし、ボンディングワイヤを適用することによってチップ上面上に接続子を形成するように接合部が作製される。このため、銅層の自由表面の構造は、可能な限り均質かつ微細に構造化されることが望ましい。パワーモジュールを作製するために、続いて銅セラミック基板をベースプレートに接合することもある。
【０００８】
記載の銅セラミック基板の利点としては主に、銅の高い電流負荷容量、並びにセラミック担体による良好な電気絶縁性及び機械的支持が挙げられる。銅層のセラミック担体に対する高い付着性もＤＣＢ技術によって達成され得る。その上、使用される銅セラミック基板は、上記基板の使用時に見られることが多い高い周囲温度で安定である。
【０００９】
銅セラミック基板の弱点は、耐熱疲労特性と称されるものであり、これは、所定数の一次的な熱により誘起される応力後の構成部材の破損を表す材料特徴である。このパラメータは、モジュールの運転中に極端な熱勾配が生じることから、パワーモジュールの寿命にとって重要なものである。使用されるセラミック材料と銅材料との異なる熱膨張係数の結果として、このように銅セラミック基板において使用時に機械的応力が熱的に誘起され、また一定サイクル数後に、これによる銅層のセラミック層からの層間剥離、及び／又はセラミック層及び／又は銅層における亀裂、またそれ故、構成部材の破損がもたらされるおそれがある。熱応力により引き起こされる銅セラミック基板１の湾曲を、図１の下図に極端に示してある。異なる銅量の結果として、銅層３及び４の異なる膨張により、銅セラミック基板が湾曲する。銅セラミック基板１におけるこの湾曲の結果として、剪断、圧縮応力及び引張応力が銅層３及び４自体、特に銅層３及び４のセラミック担体２に対する接合部に生じる。これらの応力は、銅層３及び４とセラミック担体２との間の接合部を破壊し、銅層３及び４及び／又はセラミック担体２に亀裂をもたらすおそれがある。
【００１０】
この背景技術に対して、本発明によって対処される課題は、銅層及び基板上に設けられる様々な要件に関して改良するように調節することができる銅セラミック基板及び銅半製品を創作することである。本発明によって対処される更なる課題は、この種の銅セラミック基板を製造する費用対効果の高い方法を創作することである。
【発明の概要】
【発明が解決しようとする課題】
【００１１】
この課題を解決するために、請求項１の特徴を有する銅セラミック基板、請求項５又は請求項７の特徴を有する銅半製品、及び請求項１１の特徴を有する方法を提供する。更に好ましい展開形態は、それらに従属する従属項、図面及び関連する説明に見られる。
【課題を解決するための手段】
【００１２】
本発明の基本概念によれば、銅層が、セラミック担体に面し、かつ第１の平均粒度を有する少なくとも１つの第１の層と、セラミック担体と反対方向の銅層の面上に配置され、かつ第２の平均粒度を有する第２の層とを備え、第２の粒度が第１の粒度より小さく、銅層が、第１の層では、１００μｍ超、好ましくはおよそ２５０μｍ〜１０００μｍの平均粒度を有し、かつ第２の層では、１００μｍ未満、好ましくはおよそ５０μｍの平均粒度を有するか、又は、第１の層が、１５０μｍ超、好ましくはおよそ２５０μｍ〜２０００μｍの平均粒度を有し、かつ第２の層が、１５０μｍ未満、好ましくはおよそ５０μｍの平均粒度を有することが提案される。
【００１３】
提案される解決策の利点は、銅層が、２種の層の構造の提案される異なる粒度の結果として、銅層上に設けられる要件に著しく適するように設計可能な点である。この１つの特有の利点は、より大きな粒度の結果として銅層の耐熱疲労特性が改善され、結果として耐力がより小さくなることから、銅層が第１の層においてより大きな平均粒度を有する点であり、そのため、生じる層間剥離又は亀裂の可能性が低減され得る。耐力と粒度との関係はＨａｌｌ−Ｐｅｔｃｈの関係で説明される：
σｙ＝σ０＋（Ｋ／√ｄＫ）
（式中、σｙは耐力であり、σ０及びＫは材料に依存する定数であり、ｄＫは粒度である）。
【００１４】
しかしながら、銅層は、外側に向きかつセラミック担体と反対方向にある面上により微細な粒度を有する第２の層を有し、その結果として、この面上の銅層がより大きな硬度レベル、強度レベル及び耐力を有し、さらには、高負荷（振動等）を伴う利用分野にとって有益となる。さらに、より微細な結晶粒構造が光学系による更なる加工には有益となる。結果として作り出される鋭角及びより微細な構造がより良好なものとなり得るため、導体構造を作製する加工手順（例えばエッチングプロセス）時にも、粒度が細かいことが好ましい。この例では、粗い結晶粒は、結晶粒境界に沿って深いエッチングクレーターをもたらし、これにより銅表面の粗さが増大すると考えられる。これはまた、微細な粒度が均質であるという視覚的な印象をもたらす。さらに、表面上の微細構造はボンディングワイヤに有益である。
【００１５】
概して、本発明による解決策を用いることによって、良好な加工性、高強度、及び高品質な視覚特性を有する銅層の自由表面と同時に、高い耐熱疲労特性を有する銅セラミック基板を作製することができる。
【００１６】
如何なる場合も、２種の層の異なる粒度によって満たされる銅層上に設けられる要件は、一貫した粒度を有する銅層を用いてこれまで可能であったものよりも、著しく良好となり得る。故に、銅層は、２種の層における粒度を或る特定の限定の範囲内で選ぶことによって、他の特性の１つに必ず悪影響を及ぼす特性の１つに関して最適化することなく、課された要件に対して個々に最適化することができる。実際には、粒度が特徴の変数として使用され、それによって、満たすべき異なる要件に関して同じ材料を故意に使用しても銅層の特性を改善することができる。
【００１７】
この場合、結果として本発明の概念を逸脱しない限り、より微細な粒子構造を有する更に薄い第３の層を、第１の層とセラミック担体との間に確実に提供することができる。重要なことは、第２の層に対してセラミック担体に面する第１の層が、より粗い粒子構造を有することだけである。この場合、第１の層は、第２の層と第３の層との間に配置されて、実際には銅層のコアを形成するため、熱応力下における基板の変形挙動にとって決定的なものとなる。この場合も、第１の層はセラミック担体上に直接置かれず、その代わり、第３の層によってセラミック担体とは分離されており、第１の銅層のより粗い粒子構造によって引き起こされる銅層における湾曲、及びこれに関連する銅層における応力も低減されることから、本発明の利点が有効となる。重要なことは、第１の層が、プラスの影響を与える、特に、熱応力によって引き起こされる銅層における材料応力を低減させるのに十分に厚いことだけである。
【００１８】
銅層における種々の構造は、例えば、銅層の特定の熱処理によって特に簡単に実現することができる。代替的には、異なる粒度を有する少なくとも２種の異なる銅材料を互いに接合して、例えばプレーティング（plating：めっき処理）によって銅層を形成することもできる。この場合、予め製作したバンド形態の異なる銅材料を先行するプロセス工程において互いに接合させて、銅半製品を形成しておいてもよい。代替的には、より大きな粒度を有する第１の層を初めにセラミック担体に施して、より微細な粒度を有する第２の層を続いて、より大きな粒度を有する第１の層に施してもよい。
【００１９】
さらに、同一又は任意の所与の粒度を有する２種の異なる銅材料を互いに接合してもよい。その材料の高温特性は、熱処理中に、大きな粒度を有する構造が第１の層中に作製され、より小さな粒度を有する構造が第２の層中に作製されるように調節される。ＤＣＢ法又はＡＭＢ法におけるボンディングプロセス自体を高温処理に使用し得ることが理想的である。この場合、２つの面上の異なる構造は、特別な熱処理と併せて２種の異なる銅材料を併用することによって実現することができる。
【００２０】
この場合、第１の層の銅材料がＣｕ−ＥＴＰであり、第２の層における外側に向いた面上の銅材料がＣｕ−ＯＦ、より好ましくはＣｕ−ＯＦＥであることも提案される。凝固図では、特に、Ｃｕ−ＯＦ及びＣｕ−ＯＦＥが、別個の段状の融点を有する、すなわち、溶融温度を下回るか又は上回ると突然、凝固及び溶融する。Ｃｕ−ＥＴＰは酸化Ｃｕ部分を含み、このため、凝固図における下向きに傾斜する溶融範囲内で凝固又は溶融するＣｕ−ＥＴＰがもたらされる。Ｃｕ−ＯＦの融点が、Ｃｕ−ＥＴＰの固相線温度より高いため、Ｃｕ−ＯＦは全て依然として凝固したままであるのに対し、Ｃｕ−ＥＴＰは溶融する。Ｃｕ−ＥＴＰを第１の層として使用する利点は、Ｃｕ−ＥＴＰの固相線温度を超える場合、その温度がＤＣＢ法のボンディング温度に対応し、故に、セラミック担体への接合部を作製するのに、銅層が第１の層領域で溶融し始めるのに対し、Ｃｕ−ＯＦによって形成される銅層の自由表面は依然として完全に凝固したままである点である。酸化ＣｕがＣｕ−ＥＴＰ上で溶融する結果、特に第１の銅層とセラミック担体との間の接合及び付着強度の改善が実現し得る。さらに、その後の冷却中に、Ｃｕ−ＥＴＰが、自由表面のＣｕ−ＯＦのものよりも粗い粒子構造を形成し、その結果、上記の原理によれば自動的に耐熱疲労特性の改善が実現する。
【００２１】
好ましい実施形態を参照して本発明をより詳細に説明する。
【図面の簡単な説明】
【００２２】
【図１】従来技術による銅セラミック基板を示す図である。
【図２】異なる銅材料から作られる２種の層を備える銅半製品を示す図である。
【図３】本発明による銅セラミック基板の断面図である。
【発明を実施するための形態】
【００２３】
パワーモジュールは、パワーエレクトロニクスの半導体デバイスであり、半導体スイッチとして使用されている。それらは、筐体内に複数のパワー半導体（チップ）を備え、ヒートシンクと電気的に絶縁されている。これらは、ベースプレートへ向けた熱出力を確実にするとともに、電気絶縁性も確実にするように、はんだ付け又は接着結合（adhesive bonding）によって電気絶縁板（例えばセラミック製）の金属化表面に施される。金属化層と絶縁板とから作られる複合体は、銅セラミック基板と称され、銅のダイレクトボンディング（ＤＣＢ）技術と称されるものによって工業規模で作り出される。
【００２４】
チップ間の接続子は、細いボンディングワイヤを有するボンド（bonds）によって確立される。その上、異なる機能を有する更なるアセンブリ（例えばセンサ、レジスタ）が存在しても、また集積されていてもよい。
【００２５】
ＤＣＢ基板を作製するために、セラミック担体（例えばＡｌ２Ｏ３、Ｓｉ３Ｎ４、ＡｌＮ、ＺＴＡ、ＡＴＺ）を、ボンディングプロセスにおいて銅層によってその上面及び下面で互いに接合させる。このプロセスの準備では、銅層をセラミック担体上に設ける前に表面上で（例えば化学的又は熱的に）酸化させてもよく、続いて、セラミック担体上に設けてもよい。１０６０℃〜１０８５℃の高温プロセスにおいて接合部が作製され、共晶融液が銅層の表面上に作製される。この融液はセラミック担体に対する接合部を作製する。例えば、酸化アルミニウム（Ａｌ２Ｏ３）上に銅（Ｃｕ）がある場合、この接合部は薄いＣｕ−Ａｌスピネル層からなる。
【００２６】
図１は、従来技術による銅セラミック基板１を示し、これは、セラミック担体２と、セラミック担体２の表面上に保持される２つの銅層３及び４とを備える。
【００２７】
図３は、本発明により開発され、かつセラミック担体２と２つの銅層３及び４とを備える銅セラミック基板１を示す。図３中の２つの銅層３及び４は、本発明によって開発され、それぞれ、セラミック担体２に面し、かつより粗いミクロ構造を有する第１の層５及び６を備える。第１の層５及び６は好ましくは、銅層３及び４がセラミック担体２に支持されるような層であり、またセラミック担体２との接合部を形成する。
【００２８】
銅層３及び４の第１の層５及び６は、１００μｍ未満、又は１５０μｍ未満、好ましくはおよそ５０μｍの微細な平均粒度を有するより微細なミクロ構造を有する第２の層７及び８によって、外側の自由面上でそれぞれ被覆される。しかしながら、２つの銅層３及び４の第１の層５及び６は、１００μｍ超若しくは１５０μｍ超、好ましくはおよそ２５０μｍ〜１０００μｍ、又は２５０μｍ〜２０００μｍのより大きい平均粒度を有するより粗いミクロ構造を有する。銅層３及び４のミクロ構造は故に、セラミック担体２に面する第１の層５及び６において、外側に向いた層７及び８における粒度よりも平均して１０倍大きな粒度を有する。第１の層５及び６は、第２の層７及び８よりも実質的に厚く、銅層３及び４のベース層を形成し得る。第２の層７及び８は、実質的に薄く、およそ５０μｍ〜１００μｍの厚さを有し、銅層３及び４の自由表面を形成し得る。より大きな粒度を有する第１の層５及び６の厚さが著しく大きい結果、銅層３及び４の機械的挙動は、銅層３及び４が概してより低い耐力、故により高い耐熱疲労特性を有するように変化するのに対し、実質的により微細なミクロ構造を有する第２の層７及び８は自由表面を形成するのに過ぎない。
【００２９】
銅層３及び４は例えば、セラミック担体２上に置かれる２つの銅層３及び４の２つの第１の層５及び６を、セラミック担体２の各表面端ゾーン９及び１０における一体型接合部によってセラミック担体２に接合するよう、初めに記載したＤＣＢ法後にセラミック担体２に接合してもよい。第１の層５及び６における２つの銅層３及び４が、２５０μｍ〜１０００μｍ又は２５０μｍ〜２０００μｍの大きな粒度を有する著しくより粗いミクロ構造を有することから、それらはまた、上記のＨａｌｌ−Ｐｅｔｃｈの関係の結果として、外面に配置される第２の層７及び８の領域におけるよりも低い耐力を有するため、この面上に５０μｍの外面と同じ粒度を有する場合に考えられるよりも高い耐熱疲労特性でセラミック担体２に接合される。このため、提案される設計によって形成され、かつセラミック担体２との接合部の面上により大きな粒度を有する銅層３及び４は、表面端ゾーン９及び１０間の接合部における高い耐熱疲労特性のために特別に設計される。対照的に、第２の層７及び８のより微細なミクロ構造の結果として、５０μｍのより微細な粒度を有するその外面上の銅層３及び４は、導体構造を備えるように著しくより簡単かつ正確に加工される。その上、この面上の層は、外的影響に対して銅セラミック基板１の寿命も増大し得るような、より大きな硬度、強度及び耐力を有する。さらに、表面を形成する第２の層７及び８のより微細な結晶粒構造が、ワイヤを接合するのに有益である。
【００３０】
異なる層５、６、７及び８における銅層３及び４の異なるミクロ構造は、特異的に行った熱処理によって、又は２種の異なる銅材料を用いることによって、又は２つの手段の併用によって実現することができる。好ましい実施形態によれば、２つの銅層３及び４は、銅材料Ｃｕ−ＯＦ、好ましくはＣｕ−ＯＦＥの層を、銅材料Ｃｕ−ＥＴＰの層でプレーティング（ロール−ボンディング（roll-bonding）等）して、図２に示される銅半製品１１及び１２を形成することによって作製される。Ｃｕ−ＥＴＰによって形成される第１の層５、６、及びＣｕ−ＯＦによって形成される第２の層７、８はここで、同一又は少なくとも同等の粒度を有する。ＤＣＢ法中、例えば事前に酸化させた銅半製品１１又は１２をセラミック担体２上に設け、１０６０℃〜１０８５℃のプロセス温度に加熱する。その際、この場合、Ｃｕ−ＥＴＰによって形成される第１の層５、６における酸化Ｃｕは、溶融して、表面端ゾーン９及び１０においてセラミック担体２に対する接合部を形成する。２種の銅材料の熱の印加及び異なる再結晶化挙動の結果として、続いてＣｕ−ＥＴＰ中の粒子が粗くなるのに対し、Ｃｕ−ＯＦ又はＣｕ−ＯＦＥはより微細なミクロ構造を有するように、構造が変化する。
【００３１】
Ｃｕ−ＯＦ又はＣｕ−ＯＦＥ及びＣｕ−ＥＴＰは、高導電性Ｃｕ材料であり、５８ＭＳ／ｍ以上の導電性を有する。しかしながら、より低い導電性を有する材料も想定される。さらに、他の接合方法、例えば、溶接、はんだ付け、ステープラ（stapling）、接着結合又は付加製造法によって、２種のＣｕ材料を互いに接合してもよい。さらに、銅層３及び４に、必要に応じて更なるＣｕ材料又は層を補足することも可能であるが、但し、銅層３及び４の材料特性を更に改良するものとする。
【００３２】
２つの銅層３及び４は好ましくは、いずれの場合も２種のＣｕ材料をプレーティングすることによって銅半製品１１及び１２として予め製作したものである。ボンディング後、銅半製品１１及び１２は、既に、異なるＣｕ材料の提案される使用及びボンディング中の熱の印加の結果として、片面におよそ５０μｍのより微細な粒度を有するミクロ構造、及び反対面に２５０μｍ〜１０００μｍのより大きな粒度を有するミクロ構造を有する。この場合、ボンディングは同時に、熱処理を故意に構成し、その間、セラミック担体２に面する、銅層３又は４の第１の層５及び６の結晶粒のサイズが更に増大し、さらには、銅層３及び４の、特にセラミック担体２に対する接合部９及び１０の領域における更なる耐熱疲労特性の増大に関してプラスとなる。同時に、この面上の銅層３及び４の特性が不利に変わらないよう、熱処理によって、セラミック担体２と反対方向の、銅層３又は４の層７及び８における又は銅半製品１１及び１２の粒度の顕著な増大はもたらされない。
【００３３】
一実施形態によれば、プレーティングによって２種の異なるＣｕ材料を互いに接合させると、低い耐力を有する粗構造が熱の印加中に銅層３及び４のセラミック担体２に面する面上に作製されるように、及び要求される表面特性を有するより微細な構造が自由表面上に作製されるように、製品原材料における高温特性を特定的に設定することができる。その際、同様により微細な構造を有する更なる層が、より粗い構造を有する第１の層５及び６と、セラミック担体２との間に存在していてもよいが、但し、これは特定用途に有益なものとする。しかしながら、この場合、銅層３及び４の第１の層５及び６がまた、耐力を低減させることにより、耐熱疲労特性を増大させるコアを形成するため、熱疲労応力下における亀裂の形成の低減及び層間剥離の防止といった主な利点は存続する。
【００３４】
さらに、この場合、好ましくは接合部の作製とともに、ボンディングも熱処理として使用され、それによって、銅層３及び４の２つの面上の本発明により提案される異なる粒度の実現が特に簡単となり、２種の異なる銅材料を使用することによって効果を更に改善することが可能となる。
【００３５】
銅層３及び４は好ましくは、２種の提案される銅材料をプレーティングすることによって作製される銅半製品１１及び１２として予め製作される。その際、セラミック担体２に面し、かつＣｕ−ＥＴＰによって形成される第１の層５及び６は、実質的により厚くなるように、またＣｕ−ＯＦによって形成される実質的により薄い第２の層７及び８に対する或る種の担体機能を形成するように設計される。
【００３６】
銅半製品１１及び１２は、０．１ｍｍ〜１．０ｍｍの厚さを有していてもよく、セラミック担体２上に大規模に設けられ、ＤＣＢ法によってセラミック担体２に接合される。続いて、高表面積の銅セラミック基板１をより小さいユニットに切断し、更に加工する。
【００３７】
改良された銅セラミック基板１、及び銅半製品１１及び１２として予め製作される銅シートとともに、本発明は、該銅セラミック基板１を製造する好ましい費用対効果の高い方法も提供する。本方法では、提供される銅セラミック基板１が好ましくは熱処理によって作製され、それにより、２種の層５及び６又は７及び８における異なる粒度が自動的に調節される。この場合、ミクロ構造に影響を与えるために、セラミック担体２に接合する前に銅層３及び４を熱処理に付してもよく、又は、ボンディング法中に熱の印加を用いてもよい。さらに、銅層３及び４を、異なるミクロ構造を既に有するか又は熱処理中に異なるミクロ構造を形成する２種の異なるＣｕ材料をプレーティングすることによって統合してもよい。
【図１】
2019500303.tif 000003
【図２】
2019500303.tif 000004
【図３】
2019500303.tif 000005
【国際調査報告】
2019500303.tif 000006
2019500303.tif 000007
2019500303.tif 000008
2019500303.tif 000009